(57)【特許請求の範囲】
【請求項１】
水溶性の銅系木材防腐剤を含む水溶液を木材に含浸処理する工程と１，２，３−ベンゾトリアゾール及び１−Ｈ−トリルトリアゾールから選ばれた少なくとも１種のトリアゾール化合物を含む水溶液を木材に含浸処理する工程とのいずれか一方の工程と、他方の工程とを、乾燥処理工程を挟んで順次に実施することを特徴とする木材保存処理方法。
【請求項２】
前記のトリアゾール化合物を０．５重量％以上の濃度で含む水溶液を用いる、請求項１に記載の木材保存処理方法。
【発明の詳細な説明】
【０００１】
【発明の属する技術分野】
本発明は、木材や合板等の木質材料を腐朽や虫害等の劣化から保護するための木材保存処理方法に関し、更に詳しくは、木質材料に含浸させる木材保存剤の定着性を高めるための、改良された木材保存処理方法に関する。
【０００２】
【従来の技術】
木質材料は、住宅や構築物等に建材として用いられ、また家具その他の一般工業用材料、あるいは一般土木用材料として多用されている。かかる木質材料の劣化は、木材腐朽菌や害虫による食害などによって起るものが大部分であり、木質材料をこれらの劣化から保護するために、水性の木材保存剤などを木材等の表面に塗布する方法がある。しかし長期間の防腐保存を達成するためには単に塗布するだけでは不十分であり、最も有効な方法としては、加圧下に保存剤を木材中に注入含浸させる方法（例えば、 JIS A 9002 の加圧注入処理法）があり、木材内部に保存剤が浸透して腐朽や虫害に対して高い効果が期待できるものである。
【０００３】
上記のような含浸処理に用いられる木材保存剤としては、十分な防腐・防蟻性能を有するほか、人畜に対する安全性や低コストで保存処理木材を提供できるものが望まれている。かかる目的に沿う薬剤の一つとして銅系の水性木材保存剤があり、例えば水性のクロム銅ヒ素化合物系木材防腐剤、銅・アルキルアンモニウム化合物系保存剤、銅・硼素・アゾール化合物系保存剤などの水溶液が使用されることが多い。
【０００４】
こうした水性の木材保存剤は、一般に木材に対して加圧注入する方法で処理されてはいるが、雨水などに触れると木材保存剤の有効成分が流脱し、環境汚染などを引き起こす恐れがある。そこで従来は、木材保存剤の含浸処理を行った木材を一定期間、例えば３週間程度保管し養生するなどの方法により、銅成分の木材に対する定着性を高め、流脱性を改善したのち出荷するようにしていた。
【０００５】
【発明が解決しようとする課題】
しかし、上記のような保存処理木材に更に保管養生する処理を加えるには、工場内に広い保管場所を設けることが必要となり、また仕掛品の在庫量を増加させることになるうえ、在庫管理の面でも煩雑化するという不都合がある。
そこで本発明は、木材保存剤の定着性を高めることにより保存処理木材からの木材保存剤の流脱を抑制でき、従って保存処理木材の養生期間を大幅に短縮することができる、改良された木材保存処理方法を提供することを目的とした。
【０００６】
【課題を解決するための手段】
本発明の木材保存処理方法は、水溶性の銅系木材防腐剤を含む水溶液を木材に含浸処理する工程と１，２，３−ベンゾトリアゾール及び１−Ｈ−トリルトリアゾールから選ばれた少なくとも１種のトリアゾール化合物を含む水溶液を木材に含浸処理する工程とのいずれか一方の工程と、他方の工程とを、乾燥処理工程を挟んで順次に実施することを特徴とするものである。
【０００７】
【発明の実施の形態】
本発明の木材保存処理方法において使用される水溶性の銅系木材防腐剤は、例えば木材防腐剤の日本工業規格であるＪＩＳ  Ｋ  １５７０に規定されているクロム銅ヒ素化合物系木材防腐剤（一般にＣＣＡと略称されている。）、銅・アルキルアンモニウム化合物系木材防腐剤、銅・アミン化合物系木材防腐剤、銅・硼素・アゾール化合物系木材防腐剤など、適宜の水溶性の銅化合物を含む木材防腐剤から選択されたものであってよい。かかる銅系木材防腐剤は水溶液として用いられるが、その水溶液中の濃度は特に限定されず、所望の防腐効果が得られる範囲の濃度で使用することができる。
【０００８】
また、本発明の木材保存処理方法において使用されるトリアゾール化合物は、１，２，３−ベンゾトリアゾールや１−Ｈ−トリルトリアゾールであり、これらの中から少なくとも１種を選択して用いることができる。かかるトリアゾール化合物は水溶液として使用されるが、その水溶液中の濃度が０．５重量％未満であると、銅化合物の流脱が著しくなる傾向があるので、トリアゾール化合物の濃度は０．５重量％以上であることが望ましい。
【０００９】
本発明の木材保存処理方法において、銅系木材防腐剤の水溶液とトリアゾール化合物の水溶液とは、いずれも注入法によって木材に含浸させるのが好ましいが、その含浸手段や含浸条件は特に限定されず、所望の含浸量が達成できるのであれば、適宜の方法を選択して実施しても構わない。
【００１０】
また、銅系木材防腐剤の水溶液とトリアゾール化合物の水溶液とは、それぞれ別の含浸工程において用いられる必要がある。そして、これらの銅系木材防腐剤の水溶液の含浸工程とトリアゾール化合物の水溶液の含浸工程とは、いずれを先に行ってもよいが、これらの含浸工程を連続して行ってはならない。すなわち、それぞれの含浸工程の間に乾燥処理工程を挟むことが必要であり、乾燥処理工程を挟まないと安定した薬剤の定着効果が得られない。かかる乾燥処理工程は、含浸処理した木材の含水量が一定となるまで乾燥を行えばよく、例えば３〜７日程度の風乾であっても構わない。
【００１１】
【実施例】
（第１実施例）
銅系木材防腐剤として、ＪＩＳ  Ｋ  １５７０に記載されているクロム銅ヒ素化合物系木材防腐剤の３号に該当する薬剤（ＣＣＡ−３）を用い、銅の濃度が０．１８２重量％となるように水に溶解して、薬液Ａを調製した。
また、トリアゾール化合物として、１，２，３−ベンゾトリアゾール（ＢＴＡ）及び１−Ｈ−トリルトリアゾール（ＴＴＡ）を用い、表１に示す配合に従ってメタノール１０重量部に溶解し、更に水を加えて全量を１００重量部として、薬液ａ〜ｈを調製した。
【００１２】
【表１】
0004113612.tif 000002
【００１３】
薬液Ａを入れた容量１ Lのビーカーに、木口が２cm×２cmの正方形状で、高さが１cmのベイツガ辺材からなる試験片１０個を１セットとして入れ、更に試験片が浮き上がらないように重しを乗せて、減圧用ジャーの中に置いた。次に、減圧用ジャー内を−７５０mmHgまで減圧して１時間放置したのち、大気圧に戻して試験片に薬液を含浸させ、試験片を取り出して開放した室内で３日間風乾した。このようにして、薬液Ａを注入した処理試験片A の１７セット分を作成した。
【００１４】
次に、こうして作成した上記の処理試験片A に、上記と同様の含浸方法によってそれぞれ薬液ａ〜ｈを注入し、開放した室内で４日間風乾して、処理試験片A a1〜A h1をそれぞれ１セットずつ作成した。
また、上記のような薬液注入による含浸方法に代えて、上記の処理試験片A をそれぞれ薬液ａ〜ｈ中に５分間浸漬する方法を用い、上記と同様に開放した室内で４日間風乾して、処理試験片A a2〜A h2をそれぞれ１セットずつ作成した。
更に比較のために、処理試験片A を更に１８日間風乾を継続して、合計２１日間の養生をした従来法による処理試験片A 00１セットも作成した。
【００１５】
上記のようにして作成したそれぞれの処理試験片について、次のようにして流脱試験を行った。すなわち、上記の各処理区におけるそれぞれ１０個の処理試験片を、まとめてプラスチックネットに入れ、４００mLの脱イオン水を入れた容量５００mLのビーカーの中に沈め、処理試験片が浮き上がらないようにしながら８時間攪拌を続けた後、ネットに入れたままの処理試験片を取り出して６０℃の恒温器に移し、１６時間放置した。そしてこの流脱及び加熱の操作を更に２回繰り返し、この間に用いた３回分の脱イオン水を集め、その中に流脱した銅の濃度（ppm ）を、ＪＩＳ  Ｋ  ０１０２の工場排水試験方法に基づいて、原子吸光分析装置を使用して測定した。
この流脱試験の結果を、表２に示した。
【００１６】
【表２】
0004113612.tif 000003
【００１７】
（第２実施例）
第１実施例で用いた同じ薬液Ａと薬液ａ〜ｈとを用い、第１実施例で用いた試験片と同じ形状の試験片に対して、始めに薬液ａ〜ｈを第１実施例と同様な減圧注入方法で含浸させ、同様な乾燥方法で処理して、処理試験片a 〜h をそれぞれ２セットずつ作成した。
【００１８】
そして、これらの処理試験片a 〜h に対して、薬液Ａを第１実施例と同様な減圧注入方法で含浸させ、同様な乾燥方法で処理して、処理試験片a A1〜h A1をそれぞれ１セットずつ作成した。
また処理試験片a 〜h に対して、減圧注入方法に代えて第１実施例と同様な浸漬方法により薬液Ａを含浸させ、同様な乾燥方法で処理して、処理試験片a A2〜h A2をそれぞれ１セットずつ作成した。
こうして作成したそれぞれの処理試験片について、第１実施例と同様にして流脱試験を行ない、流脱水中の銅の濃度（ppm ）を測定した結果を、第１実施例で得た従来の養生方法による処理試験片A 00の結果と共に、表３に示した。
【００１９】
【表３】
0004113612.tif 000004
【００２０】
（第３実施例）
銅系木材防腐剤として、塩基性炭酸銅２４重量部、モノエタノールアミン４８重量部及び水２８重量部からなる薬剤を用い、水で４０倍に希釈して、銅の濃度が０．３重量％である薬液Ｂを調製した。
そして、この薬液Ｂと第１実施例で用いた薬液ａ〜ｈとを用い、第１実施例で用いた試験片と同じ形状の試験片に対して、始めに第１実施例と同様な減圧注入方法で薬液Ｂを含浸させ、同様な乾燥方法で処理して、処理試験片B １７セット分を作成した。
【００２１】
次に、こうして作成した上記の処理試験片B に、第１実施例と同様な減圧注入方法で第１実施例で用いたのと同じ薬液ａ〜ｈを含浸させ、同様な乾燥方法で処５して、処理試験片B a1〜B h1をそれぞれ１セットずつ作成した。
また、この処理試験片B に、第１実施例と同様な浸漬方法でそれぞれ薬液ａ〜ｈを含浸させ、同様な乾燥方法で処理して、処理試験片B a2〜B h2をそれぞれ１セットずつ作成した。
【００２２】
更に比較のために、処理試験片B を更に１８日間風乾を継続して、合計２１日間養生した従来法による処理試験片B 00を１セット作成した。
そして、上記のようにして作成したそれぞれの処理試験片について、第１実施例と同様にして流脱試験を行ない、流脱水中の銅の濃度（ppm ）を測定した結果を、表４に示した。
【００２３】
【表４】
0004113612.tif 000005
【００２４】
これらの実施例の結果を見ると、従来は銅系木材防腐剤により保存処理した木材から保存剤の流脱を防止するのに、保存処理してから３週間程度の養生が必要であったのに対し、本発明の木材保存処理方法によれば、別工程で含浸処理するトリアゾール化合物水溶液の濃度が、特に０．５重量％以上のときに、保存処理に要する期間を含んでも１週間程度で、流脱し難い保存処理木材が得られることが分かる。
【００２５】
【発明の効果】
本発明の木材保存処理方法によれば、水溶性の銅系木材防腐剤と水溶性のトリアゾール化合物とを、それぞれ別の水溶液として用いて木材に含浸処理し、その中間に乾燥工程を挟むようにすることによって、銅成分の木材への定着性が格段に改善される。そのため、銅系木材防腐剤の流脱を防止するに必要とされていた保管養生の期間を大幅に削減できるから、製品の保管場所を縮小することが可能となり、更に保存処理木材の出荷時期の制約が少なくなると同時に、製品の在庫管理が容易となるという効果がある。